"水和性セメント系組成物中の空気の制御のための組成物であって:A高級トリアルカノールアミン、リグノスルホネート、ナフタレンスルホネート、メラミンスルホネート、オキシアルキレン含有超可塑剤、オキシアルキレン含有収縮低減剤shrinkagereducingagent又はそれらの混合物を含んでなる、水和性セメント系組成物中で空気を連行するように作用可能な少なくとも1種の作用剤;B式1により示される構造を有するポリアルコキシル化ポリアルキレンポリアミン脱泡剤又はその塩あるいは該脱泡剤とその塩の組み合わせであって、式中、R1、R2、R3、R4、R5、R6及びR7のそれぞれは独立して水素、C1-C4アルキル基、-CH2-OH又は-AOx-R8を示し、ここでAOはプロピレンオキシドPO又はPOとエチレンオキシドEOの混合物を示し、ここでPO対EOのモル比は少なくとも100:0~100:90であり;xは0~100の整数を示し;そしてR8は水素又はアルキル基を示し;nは0~100の整数を示し;且つここでnが0である場合、EOの量は該ポリアルコキシル化ポリアルキレンポリアミン脱泡剤の合計重量に基づいて10重量より少ないポリアルコキシル化ポリアルキレンポリアミン脱泡剤又はその塩あるいは該脱泡剤とその塩の組み合わせを含んでなり、そしてC成分A対成分Bの比は乾燥重量により5~100の範囲内である組成物。該脱泡剤をポリアルキレンポリアミンのポリアルコキシル化により製造する請求項1の組成物。該ポリアルキレンポリアミンをエチレンジアミン、ジエチレントリアミン、トリエチレンテトラミン、テトラエチレンペンタミン、ペンタエチレンヘキサミン、プロピレンジアミン、ジプロピレントリアミン、トリプロピレンテトラミン、テトラプロピレンペンタミン、ペンタプロピレンヘキサミン、N,N-ジメチルエチレンジアミン、N,N’-ジメチルエチレンジアミン、N,N-ジメチルプロピレンジアミン、N,N’-ジメチルプロピレンジアミン、N,N-ジエチルエチレンジアミン、N,N’-ジエチルエチレンジアミン、N,N-ジエチルプロピレンジアミン、N,N’-ジエチルプロピレンジアミンより成る群から選ぶ請求項2の組成物。該ポリアルキレンポリアミンがエチレンジアミン、ジエチレントリアミン、トリエチレンテトラミン又はそれらの混合物である請求項2の組成物。該ポリアルキレンポリアミンがジエチレントリアミンである請求項2の組成物。ポリアルキレンポリアミンをエチレンオキシド、プロピレンオキシド又はもっと高級のアルキレンオキシドと反応させることにより該ポリアルキレンポリアミンをアルコキシル化する請求項1の組成物。ポリアルキレンポリアミンをエチレンオキシド及びプロピレンオキシドと反応させることにより該ポリオキシアルキレンポリアミンをアルコキシル化する、ここでプロピレンオキシド対エチレンオキシドのモル比が1より大きい、請求項1の組成物。xが4~100の整数である請求項1の組成物。xが20~80の整数である請求項1の組成物。xが35~60の整数である請求項1の組成物。成分Bの該ポリアルコキシル化ポリアルキレンポリアミン脱泡剤が500~7,000の数平均分子量を有する請求項1の組成物。成分Bの該ポリアルコキシル化ポリアルキレンポリアミン脱泡剤が1,000~5,000の数平均分子量を有する請求項1の組成物。成分Bの該ポリアルコキシル化ポリアルキレンポリアミン脱泡剤が2,000~3,500の数平均分子量を有する請求項1の組成物。成分A対成分Bの比が、空気の制御のための該組成物の合計重量に基づく重量パーセンテージにより14~70の範囲内である請求項1の組成物。成分A対成分Bの比が、空気の制御のための該組成物の合計重量に基づく重量パーセンテージにより20~50の範囲内である請求項1の組成物。該ポリアルコキシル化ポリアルキレンポリアミンが酸で中和され請求項1の組成物。該酸がギ酸、酢酸、プロピオン酸、塩酸、硝酸、硫酸又はそれらの混合物から選ばれる請求項16の組成物。該酸がギ酸又は酢酸である請求項16の組成物。該酸がオキシアルキレン含有超可塑剤である請求項16の組成物。請求項1の組成物を水和性セメント系結合剤と合わせることを含んでなるセメント系組成物の改質方法。水和性セメント系結合剤及び請求項1の組成物を含んでなるセメント組成物。代表的な態様の詳細な説明本発明で用いられるセメントという用語は、水硬ケイ酸カルシウムから成るクリンカー及び相互磨砕添加物intergroundadditiveとしての1種もしくはそれより多い形態の硫酸カルシウム例えば石膏を微粉砕することにより製造される水和性セメントを含む。モルタルは、水を用いて形成され且つさらに細骨材例えば砂を含むセメントペーストであり、コンクリートはさらに粗骨材例えば砕石又は砂利を含むモルタルである。本明細書で用いられるセメント系という用語は、セメント例えばポルトランドセメントを含むincludeか又は含んでなるcomprise材料あるいはそうでない場合、細骨材例えば砂、粗骨材例えば砕砂利又はそれらの混合物を結合させるholdtogetherための結合剤として機能する材料を指す。典型的には、ポルトランドセメントは1種もしくはそれより多い他の補足的セメント系材料SCMsと組み合わされ、ブレンドとして与えられる。SCMsは石灰岩、消石灰hydratedlime、フライアッシュ、粒状高炉スラグgranulatedblastfurnaceslag及びシリカヒュームsilicafumeあるいはそのようなセメント中に通常含まれる他の材料を含むことができる。従ってセメント系材料は1種もしくはそれより多いSCMsを、好ましくはセメント系材料の合計乾燥重量に基づいて0~100、より好ましくは10~60の量で含むことができる。本明細書で用いられる水和性という用語は、水との化学的相互作用により硬化するセメント又はセメント系材料を指すことが意図されている。ポルトランドセメントクリンカーは、主に水和性ケイ酸カルシウムを含んでなる部分的に溶融した塊である。ケイ酸カルシウムは本質的にケイ酸三カルシウム3CaOSiO2セメント化学者表示法においてC3S及びケイ酸二カルシウム2CaOSiO2,C2Sの混合物であり、その中で前者が優勢の形態であり、少量のアルミン酸三カルシウム3CaOAl2O3,C3A及びアルミノ亜鉄酸四カルシウム4CaOAl2O3Fe2O3,C4AFを含む。例えばDodson,VanceH.著,ConcreteAdmixturesVanNostrandReinhold,NewYorkNY1990年,1頁を参照されたい。前にまとめた通り、本発明の代表的な添加物及びセメント組成物は、高級トリアルカノールアミン、リグノスルホネート、ナフタレンスルホネート、メラミンスルホネート、オキシアルキレン-含有超可塑剤、オキシアルキレン含有収縮低減剤又はそれらの混合物を含んでなる少なくとも1種の作用剤の使用を含む。添加物という用語は、本明細書で、セメント製造プラントにおいて加えられる添加物を記載するために、ならびに又セメントモルタル、コンクリート及び他のセメント系材料の製造に用いられるセメント、水及び任意の骨材に加えられる混合物を記載するために用いられるものとする。好ましくは、添加物組成物は、液体形態で分配され得る例えばポンプで計量される水性の液体である。本明細書で用いられる高級トリアルカノールアミンという用語は、少なくとも1個のC3-C5ヒドロキシアルキルそしてより好ましくは少なくとも1個のC3-C4ヒドロキシアルキル基を中に有するトリヒドロキシアルキルアミンである第3級アミン化合物を指すものとする。第3級アミンの残りのもしあればヒドロキシアルキル基はC1-C2ヒドロキシアルキル基好ましくはC2ヒドロキシアルキルから選ばれることができる。そのような化合物の例にはヒドロキシエチルジヒドロキシプロピルアミン、ヒドロキシプロピルジヒドロキシエチルアミン、トリヒドロキシプロピルアミン、ヒドロキシエチルジヒドロキシ-n-ブチルアミン、トリ2-ヒドロキシブチルアミン、ヒドロキシブチルジヒドロキシプロピルアミンなどが含まれる。好ましい高級トリアルカノールアミンはトリイソプロパノールアミンTIPA、N,N-ビス2-ヒドロキシエチル-N-2-ヒドロキシプロピルアミンDEIPA、N,N-ビス2-ヒドロキシプロピル-N-ヒドロキシエチルアミンEDIPA及びトリ2-ヒドロキシブチルアミンである。そのような高級トリアルカノールアミンの混合物を用いることができ、これら又はこれらの組み合わせのいずれかを、トリエタノールアミンTEA、ジエタノールアミンDEA、モノエタノールアミンの1つもしくはそれより多く又はそれらの混合物と一緒に用いることができる。ポルトランドセメント又は混合セメントのための磨砕添加物として用いられる場合、高級トリアルカノールアミンをセメントの重量に基づいて最高で2、好ましくは最高で0.1そして最も好ましくは0.005~0.03の量で加えることができる。特にTIPAは、後期強度強化剤latestrengthenhancerとしての使用に関して既知である。リグノスルホネート、ナフタレンスルホネート、メラミンスルホネート及びオキシアルキレン含有超可塑剤という用語は本明細書で、空気を連行することが知られている減水剤WRAを指すために用いられる。リグノスルホネートWRAにはリグノスルホン酸のアルカリ金属もしくはアルカリ土類金属塩、例えばリグノスルホン酸カルシウムが含まれ、それは通常用いられるWRAである。ナフタレンスルホネートWRAにはスルホン化ナフタレン-ホルムアルデヒド縮合物のアルカリ金属塩が含まれ;メラミンスルホネートWRAにはスルホン化メラミン-ホルムアルデヒド縮合物のアルカリ金属塩が含まれる。塩の形態における化合物への言及はそれらの酸の形態への言及が含まれると理解され得、且つその逆が理解され得、それは、水性環境内に酸の形態及び塩の形態の両方が共存し得ることがあり得るからである。類似して、アミン形態における化合物への言及はそれらのアンモニウム形態への言及が含まれると理解され得、且つその逆も理解され得る。オキシアルキレン含有超可塑剤という用語は減水剤、典型的にはポリカルボン酸又は側鎖ポリオキシアルキレン基が結合した部分エステルを含んでなる櫛型ポリマーを指す。そのようなオキシアルキレン基にはエチレンオキシドEO、プロピレンオキシドPO及びブチレンオキシドが含まれる。そのようなオキシアルキレン含有超可塑剤は、セメント及びコンクリート産業において通常用いられるもののいずれかであろう。例えば炭素含有主鎖を有し、それにアミド、イミド、エステル及び/又はエーテル結合を介してポリオキシアルキレン基が結合している櫛型ポリマーである高分子超可塑剤が本発明における使用用に意図されている。オキシアルキレン含有超可塑剤の他の例には、アクリル酸もしくはメタクリル酸とポリアルキレングリコールモノメチルエーテルの反応生成物とのアクリル酸もしくはメタクリル酸のコポリマーが含まれる。オキシアルキレン含有超可塑剤のさらに別の例には、C3-C20の典型的なアルコール鎖長を有するポリアルコキシル化アルコールとのアクリル酸又はメタクリル酸のコポリマーが含まれる。一般に、本発明において用いられるセメント組成物に加えられるべき空気-連行性WRAの量は、セメント又はセメント系組成物の合計重量に基づいて少なくとも約0.005重量パーセント、そして通常は0.005~約5重量パーセントの範囲内、そして好ましくは0.03重量パーセント~約1重量パーセントの範囲内の量であろう。オキシアルキレン-含有収縮低減剤下記ではオキシアルキレン含有SRAという用語は、セメント系組成物の気孔量を保持するか又は向上させることにより、セメント系組成物の乾燥収縮を妨げるように設計される添加物を指す。オキシアルキレン含有SRAs及びSRA調製組成物の例は、米国特許第5,556,460;5,604,273;5,618,344;5,779,788;及び5,622,558;5,603,760;及び6,277,191号明細書に開示されており、それらのすべては引用することによりそれらの記載事項が本明細書の内容となる。これらの特許参照文献に記載されているSRA組成物及び調製物の多くは空気含有量の保持又は制御に有用であるが、本発明者は、本発明のポリアルコキシル化ポリアルキレンポリアミン脱泡剤の使用が、より小さくより均一な気孔を形成することができる点で、オキシアルキンSRAsの設計可能性を広げることができると思う。かくして水和性セメント系組成物中の空気の制御のための代表的な本発明の添加物組成物は:A高級トリアルカノールアミン、リグノスルホネート、ナフタレンスルホネート、メラミンスルホネート、オキシアルキレン含有超可塑剤、オキシアルキレン含有収縮低減剤又はそれらの混合物を含んでなる、水和性セメント系組成物中で空気を連行するように作用可能な少なくとも1種の作用剤;及びB式1により示される構造を有するポリアルコキシル化ポリアルキレンポリアミン脱泡剤又はその塩あるいは該脱泡剤とその塩の組み合わせであって、式中、R1、R2、R3、R4、R5、R6及びR7のそれぞれは独立して水素、C1-C4アルキル基、-CH2-OH又は-AOx-R8を示し、ここでAOはプロピレンオキシドPO又はPOとエチレンオキシドEOの混合物を示し、ここでPO対EOのモル比は少なくとも100:0~100:90であり;xは0~100の整数を示し;そしてR8は水素又はアルキル基を示し;nは0~100の整数を示し;且つここでnが0である場合、EOの量は該ポリアルコキシル化ポリアルキレンポリアミン脱泡剤の合計重量に基づいて10重量より少ないポリアルコキシル化ポリアルキレンポリアミン脱泡剤又はその塩あるいは該脱泡剤とその塩の組み合わせを含み、そしてC成分A対成分Bの比は乾燥重量により5~100の範囲内そしてより好ましくは14~70の範囲内、最も好ましくは20~50の範囲内である。好ましい代表的な態様において、脱泡剤はポリアルキレンポリアミンのポリアルコキシル化により作られる。本発明において用いるのに適した代表的なポリアルキレンポリアミンにはエチレンジアミン、ジエチレントリアミン、トリエチレンテトラミン、テトラエチレンペンタミン、ペンタエチレンヘキサミン、プロピレンジアミン、ジプロピレントリアミン、トリプロピレンテトラミン、テトラプロピレンペンタミン、ペンタプロピレンヘキサミン、N,N-ジメチルエチレンジアミン、N,N’-ジメチルエチレンジアミン、N,N-ジメチルプロピレンジアミン、N,N’-ジメチルプロピレンジアミン、N,N-ジエチルエチレンジアミン、N,N’-ジエチルエチレンジアミン、N,N-ジエチルプロピレンジアミン、N,N’-ジエチルプロピレンジアミンが含まれるが、これらに限られない。これらのポリアルキレンポリアミンの中でより好ましいのはエチレンジアミン、ジエチレントリアミン、トリエチレンテトラミン又はそれらの混合物であり、最も好ましいのはジエチレントリアミンである。さらに別の代表的な態様において、ポリアルキレンポリアミンをエチレンオキシド、プロピレンオキシド又はもっと高級のアルキレンオキシドと反応させることにより、それをアルコキシル化することができる。さらにもっと別の態様において、ポリアルキレンポリアミンをエチレンオキシド及びプロピレンオキシドと反応させることによりそれをアルコキシル化することができ、ここでプロピレンオキシド対エチレンオキシドのモル比は1より大きい。別の好ましい態様において、エチレンオキシド基の量はポリエーテルの合計重量に基づいて0~40の範囲内であり、ポリプロピレンオキシド基の量はポリエーテルの合計重量に基づいて60~100の範囲内である。さらに別の代表的な態様において、成分Bのポリアルコキシル化ポリアルキレンポリアミン脱泡剤は、500~7000の数平均分子量を有する。より好ましくは、数平均分子量は1000~5000であり;そして最も好ましくは、数平均分子量は2000~3500である。さらに別の代表的な態様において、成分Bのポリアルコキシル化ポリアルキレンポリアミン脱泡剤は、酸を用いて中和される。酸はギ酸、酢酸、プロピオン酸、塩酸、硝酸、硫酸又はそれらの混合物から選ばれることができる。好ましくは、酸はギ酸又は酢酸である。成分Bのポリアルコキシル化ポリアルキレンポリアミン脱泡剤の中和のために用いられ得る代表的な酸は、オキシアルキレン含有超可塑剤であることもできる。本発明は、セメント系組成物中の空気の制御方法も提供し、それは水和性セメント系結合剤、例えばセメント補足的なセメント系材料を含むことができるを前記のポリアルコキシル化ポリアルキレンポリアミン脱泡剤と合わせることを含む。かくしてセメント系組成物中の空気を制御する本発明の代表的な方法は、水和性セメント系組成物を、A高級トリアルカノールアミン、リグノスルホネート、ナフタレンスルホネート、メラミンスルホネート、オキシアルキレン含有超可塑剤、オキシアルキレン含有収縮低減剤又はそれらの混合物を含んでなる、水和性セメント系組成物中で空気を連行するように作用可能な少なくとも1種の作用剤;B式1により示される構造を有するポリアルコキシル化ポリアルキレンポリアミン脱泡剤又はその塩あるいは該脱泡剤とその塩の組み合わせであって、式中、R1、R2、R3、R4、R5、R6及びR7のそれぞれは独立して水素、C1-C4アルキル基、-CH2-OH又は-AOx-R8を示し、ここでAOはプロピレンオキシドPO又はPOとエチレンオキシドEOの混合物を示し、ここでPO対EOのモル比は少なくとも100:0~100:90であり;xは0~100の整数を示し;そしてR8は水素又はアルキル基を示し;nは0~100の整数を示し;且つここでnが0である場合、EOの量は該ポリアルコキシル化ポリアルキレンポリアミン脱泡剤の合計重量に基づいて10重量より少ないポリアルコキシル化ポリアルキレンポリアミン脱泡剤又はその塩あるいは該脱泡剤とその塩の組み合わせを有し、そしてC成分A対成分Bの比は乾燥重量により5~100の範囲内そしてより好ましくは14~70の範囲内、最も好ましくは20~50の範囲内である添加物と組み合わせることを含む。本発明は、水和性セメント系結合剤及びpHレベル及び/又は他の因子に依存してアミン形態、アンモニウム塩形態又は同時に両方の形態にあり得る前記のポリアルコキシル化ポリアルキレンポリアミン脱泡剤を含んでなるセメント系組成物にも関する。用いられるポリアルコキシル化ポリアルキレンポリアミン脱泡剤の量は、用いられる1種もしくはそれより多い空気連行剤成分Aの量及び性質に依存するであろうが、典型的には処理されているセメント系組成物中の水和性セメントの重量に基づいて0.05~5.0の範囲内であることができる。本発明のさらに別の代表的な方法及び組成物において、1種もしくはそれより多い通常の脱泡剤を、本発明の代表的な添加物組成物、セメント組成物及び方法においてポリアルコキシル化ポリアルキレンポリアミンと組み合わせることができる。本発明において用いるために意図される通常の脱泡剤には、トリブチルホスフェートが含まれる。別のそのような脱泡剤は、ビスヒドロキシルプロピル牛脂アミンbishydroxylpropyltallowamineである構造式R1NR2R3により示される第3級アミン脱泡剤であって、式中、R1は疎水性であり、直鎖状又は分枝鎖状アルキル、アルケン、アルキン、アルコール、エステル又は式R4-AOn-又はR4-OAn-により示されるオキシアルキレン基例えばポリオキシアルキレンを含んでなるC8-C25基を示し、ここでR4は水素又はC1-C25アルキル基を示し、AはC1-C6アルキル基を示し、そしてnは1~4の整数であり;R2及びR3はそれぞれ分枝鎖状もしくは直鎖状アルキル、アルケン、アルキン、アルコール、エステル又は式R4-AOn-又はR4OAn-により示されるオキシアルキレン基例えばポリオキシアルキレンを含んでなるC1-C6基を示し、ここでR4は水素又はC1-C25アルキル基を示し、AはC1-C6アルキル基を示し、そしてnは1~4の整数であり、且つここで第3級アミン脱泡剤の平均分子量は100~1500、そしてより好ましくは200~750である。さらに別の代表的な脱泡剤にはオキシアルキレンアミンが含まれる。一般的な組成は構造式X2NBOzRにより示され得、式中、Xは水素、BOzR又はそれらの混合物を示し;Rは水素、C1-C10アルキル基又はBNH2を示し、ここでBはC2-C10アルキレン基を示し;そしてzは5~200の整数を示す。さらに別の代表的な脱泡剤を式POO-R3により示される組成より成る群から選ぶこともでき、式中、RはC2-C20アルキル基、ボレートエステル、シリコーン誘導体及びEO/PO型脱泡剤である。さらにもっと別の代表的な脱泡剤には、セト-ステアリルアルコールエトキシレート及びセト-オレイルアルコールエトキシレート、特にエトキシル化及びプロポキシル化直鎖状第1級C16-C18アルコールが含まれる。本明細書で限られた数の態様を用いて本発明を記載するが、これらの特定の態様は、本明細書中で他のようにotherwise記載され、特許請求される本発明の範囲を制限することを意図していない。記載される態様からの修正及び変動が存在する。さらに特定的に、特許請求される本発明の態様の特定の例として以下の実施例を示す。本発明は実施例中に示される特定の詳細に制限されないことが理解されるべきである。ポリカルボキシレート分散剤及びポリアルコキシル化ポリエチレンポリアミンの水性混合物を調製し、固体が合計重量により溶液の25~40を構成する溶液を与えた。高分子分散剤は、ポリカルボキシレート基を有する主鎖及び側鎖ポリエチレンオキシド基を含んだ。ポリアミンのモル当たりのプロピレンオキシドのモル数により示されるポリプロポキシル化の種々の程度を有するポリエチレンポリアミンを下記の表1に示す。これらの実験において、ポリカルボキシレート及びポリプロポキシル化ポリアミンを20~50の範囲の種々の重量比で混合した;合計濃度は水中の25~40重量であった。それぞれの溶液を周囲温度で15~30分間撹拌し、最終的な溶液のpHは4~5の範囲であった。周囲条件において60日間保存した後、得られる溶液は相分離を示さず、優れた保存安定性を示した。この実施例では、種々のポリプロポキシル化ポリアミン添加物の脱泡性を、標準的なモルタルテストにおいてスランプ値及び空気含有率に関して評価した。通常のポルトランドセメントXを、3/1/0.5の砂/セメント/水の比で用いた。すべてのテストをポリカルボキシレート分散剤A及び空気-連行剤の存在下で行った。分散剤の用量はセメントの0.13重量であり、分散剤対添加物の比は重量により33:1であった。空気-連行剤は、GraceConstructionProducts,Cambridge,MassachusettsからDAREXRIIAEAの商品名の下に商業的に入手可能である。ASTMC185に従って空気含有率を測定し、ワーカビリティーを、式ワーカビリティー=スランプ値フロー1フロー2/2-100を用いて計算した。3種のポリプロポキシル化ポリアミンを標準と比較し、結果を表2に示す。添加物を含まない標準混合物と比較すると、添加物を用いる混合物の場合のより低い空気パーセンテージは、ポリプロポキシル化ポリアミンが有効な脱泡剤として機能したことを明らかに示している。低下した空気含有率は、ワーカビリティーにおける向上にも反映された。通常のポルトランドセメントY及びポリカルボキシレート分散剤Bを用いる以外は、実施例2に記載されたモルタルテスト案を繰り返した。5種類の脱泡剤を、ポリカルボキシレート分散剤に対する種々の重量比で評価した。さらに、空気含有率における変化を時間の関数として測定した。結果を表3に示す。この実施例における結果は、ポリアルキレンポリアミンの型、ポリプロポキシル化の程度及び分散剤の量に対するその濃度の選択の組み合わせを介して、空気含有率を望み通りにするtailoredことができることを示している。この実施例は、コンクリート中の3種類の型のポリカルボキシレート分散剤のための脱泡剤としてのポリプロポキシル化ジエチレントリアミンの有効性を示す。脱泡剤を用いる場合、分散剤及び脱泡剤を33:1の重量比で混合した。以下の割合を用いてコンクリート混合物を二次加工した:611ポンド/ヤード3の量におけるポルトランドセメントX、1330ポンド/ヤード3の量における細骨材、1650ポンド/ヤード3の量における粗骨材及び278ポンド/ヤード3の量における水。ASTMC231-97に従って空気含有率を調べた。スランプ値、強度及び硬化時間のような他のコンクリートの性質を調べ、コンクリートが実験目的のための合理的な範囲内にあることを確証した。スランプ値及び空気含有率の両方を9分標準でat9minutemarkで測定し、結果を表4にまとめる。各ポリカルボキシレート分散剤は種々の量の空気を閉じ込めたが、表4における結果は、ポリプロポキシル化ジエチレントリアミンが有効に空気含有率を約50低下させたことを明白に示している。この実施例は、空気-連行コンクリート中の脱泡剤としてのポリプロポキシル化ジエチレントリアミン及びポリプロポキシル化トリエチレンテトラミンの機能を示す。コンクリートテスト案は、通常の空気-連行剤も導入したことを除いて、実施例4で用いられた案と類似していた。市販の空気-連行剤GraceConstructionProducts,Cambridge,MAからDARAVAIRR1000の商品名の下に商業的に入手可能をセメントのcwt当たりに0.75オンスにおいて用いた。この実施例においても、ポリカルボキシレート分散剤Bをセメントの0.11重量の用量で用い、添加物に対するその重量比を50:1に固定した。表5は結果をまとめている。この表における結果は、3種類の添加物すべてが空気-連行コンクリートにおいて空気除去脱泡能力を示したこと、ならびに同じジアミンに関し、ポリプロポキシル化の程度の向上と共に空気除去力も向上したことを示している。ポリプロポキシル化エチレンジアミン及びポリプロポキシル化ジエチレントリアミンの脱泡効果を、空気-連行コンクリートにおいて時間の関数として評価した。実施例5のテスト案を用い、9、25及び40分標準でat9,25,and40minutesmarksスランプ値及び空気含有率の両方を測定した。GraceConstructionProductsからDAREXRIIAEAの商品名の下に商業的に入手可能な空気-連行剤を、セメントのcwt当たり0.20オンスの用量で用いた。ポリカルボキシレート分散剤B及び添加物の水溶液を33:1の重量比で調製した。実験の結果を表6において表にして示す。添加物を含まない標準混合物と比較して、ポリプロポキシル化エチレンジアミン及びポリプロポキシル化ジエチレントリアミンの両方は、実験の経過全体に及んでそれらの脱泡性を明らかに示した。前記の実施例及び態様は例示目的のみのためにあり、本発明の範囲を制限することは意図されていない。"